(57)【特許請求の範囲】
【請求項１】
［Ｉ］（１）熱可塑性樹脂より形成された層の少なくとも２種の層より構成されたシート状積層構造体であり、
（２）該積層構造体の少なくとも片方の面の外層は、透明の樹脂より形成された層（Ｂ）であり、
（３）該積層構造体を構成する少なくとも１種の層は、染料、顔料または光拡散剤を含有し且つ積層構造体のシート面の少なくとも一方向に対して単調な厚みの変化を有し、
（４）該積層構造体は、透明の樹脂より形成された層（Ｂ）の外側の面から目視観察したときシート面に沿って連続した色調の変化が認められ、
（５）該積層構造体は、２種の層が接触する界面において立体的パターンによる文字もしくは図形が施され、
（６）該積層構造体は、平均厚みが２〜２０ｍｍである平板状の形状を有し、そして
（７）該積層構造体を構成する少なくとも１種の層が射出成形により形成されてなる、
シート状積層構造体および
［II］光源部より構成され、その光源部は前記積層構造体の側面端部に配置されかつその側面端部はその側面から積層構造体の対応する他の側面の方向に沿って、染料、顔料または光拡散剤を含有しかつ単調な厚みの変化を有している層が形成されている所に位置する、
ことを特徴とする光照射により色調のグラデーション効果が強調される装飾有機ガラス構成体。
【請求項２】
該積層構造体は、１つの層が染料または顔料を含有する透明な樹脂により形成され且つシート面の少なくとも一方向に対して単調な厚みの変化を有し、他の層が実質的に無色の透明な樹脂により形成されている請求項１記載の有機ガラス構成体。
【請求項３】
該積層構造体は、１つの層が、染料または顔料を含有する透明な樹脂により形成され且つシート面の少なくとも一方向に対して単調な厚みの変化を有し、他の層が前記層とは異なる色彩を有する染料または顔料を含有する透明な樹脂により形成されている請求項１記載の有機ガラス構成体。
【請求項４】
該積層構造体は、１つの層が蛍光染料を含有する透明な樹脂により形成され且つシート面の少なくとも一方向に対して単調な厚みの変化を有し、他の層が前記層とは異なる色彩を有する染料または顔料を含有する透明な樹脂により形成されている請求項１記載の有機ガラス構成体。
【請求項５】
該積層構造体は、１つの層が、染料または顔料を含有する透明な樹脂により形成され且つシート面の少なくとも一方向に対して単調な厚みの変化を有し、他の層が光拡散剤を含有する透明な樹脂により形成されている請求項１記載の有機ガラス構成体。
【請求項６】
該積層構造体は、１つの層が、染料または顔料を含有する透明な樹脂により形成され且つシート面の少なくとも一方向に対して単調な厚みの変化を有し、他の層が光高反射剤を含有する樹脂により形成されている請求項１記載の有機ガラス構成体。
【請求項７】
該積層構造体における透明の樹脂が、ポリカーボネート樹脂、ポリアルキルメタクリレート樹脂、環状ポリオレフィン樹脂または非晶性ポリアリレート樹脂である請求項１記載の有機ガラス構成体。
【請求項８】
該積層構造体における透明の樹脂が、ポリカーボネート樹脂である請求項１記載の有機ガラス構成体。
【請求項９】
該積層構造体を構成する全ての層が、同種の樹脂から形成され且つその樹脂はポリカーボネート樹脂、ポリアルキルメタクリレート樹脂、環状ポリオレフィン樹脂または非晶性ポリアリレート樹脂から選択される請求項１記載の有機ガラス構成体。
【請求項１０】
該積層構造体を構成する全ての層は、ポリカーボネート樹脂から形成される請求項１記載の有機ガラス構成体。
【請求項１１】
該積層構造体を構成するすべての層が射出成形により形成されてなる請求項１に記載の有機ガラス構成体。
【請求項１２】
光源部は家庭用電源、自動車用電源、および車輌用電源を使用する電灯より構成されている請求項１記載の有機ガラス構成体。
【請求項１３】
光源部は点光源、線光源または面光源より構成されている請求項１記載の有機ガラス構成体。
【請求項１４】
光源部は連続電灯または連続もしくは不連続点滅可能な電灯より構成されている請求項１記載の有機ガラス構成体。
【発明の詳細な説明】
【０００１】
【発明の属する技術分野】
本発明は、審美性および意匠性に優れ、かつ色調のグラデーション効果が強調された有機ガラス構成体に関する。さらに詳しくは外側から観察したとき、表面に沿って連続した色調の変化が認められる有機ガラス構成体に関する。
【０００２】
【従来の技術】
近年、製品の高付加価値化を図るための製品設計が要望されている。中でも製品の高意匠化の要求が最も高い。連続した色調の変化（グラデーション色彩）による高意匠化もその中の１つである。かかる意匠化の方法の１つとしてはグラデーション模様の印刷等を施したフィルムやシートなどを金型内に予め装着して射出成形するインサート成形法などの成形法が用いられている。しかしながらこれら成形法はシート作成、印刷、トリミングなどの多数の工程を必要とする他、意匠性についても十分に魅力的とは言い難い。
【０００３】
一方、特開昭５３−８３８８４号公報や特開昭５６−１２３２３５号公報には外層と内層との肉厚を変化させ、外層は着色剤を含有する樹脂で構成された、上下方向にグラデーション色彩を施した容器およびその成形方法が提案されている。しかしながら、前記公報記載の方法によって得られた成形品（容器）は、その構成上グラデーション色彩の変化の方向が上下方向であって、上部もしくは下部が濃い着色をした比較的単純な色調の容器に限られ、さらに層の界面部分に立体的なパターン（文字や図形など）を施したものは、困難であった。
かくして高い意匠性を有し、連続した色調の変化が一方向のみならず多岐の方向を有することができ、また層の界面部分に明瞭な立体的パターンを有することができ、比較的肉厚の平板状の積層構造体は従来提供されてはいなかった。
【０００４】
【発明が解決しようとする課題】
そこで本発明の第１の目的は、審美性および意匠性に優れかつ光の照射により色調の変化が強調された有機ガラス構成体を提供することにある。
本発明の第２の目的は、連続した色調の変化が表面に沿って強調されかつ数種の色を組み合わせることが容易な有機ガラス構成体を提供することにある。
本発明の第３の目的は、連続した色調の変化を有しかつ明瞭な文字や図形の如き立体パターンを有し、光の照射あるいは点滅により色調の変化と立体パターンが強調される有機ガラス構成体を提供することにある。
本発明の他の目的は、充分な形態保持性を有する厚みを有し、透明もしくは半透明な、連続した色調を有し、かつ光の照射あるいは非照射または点滅によって、光学的な審美性と意匠性が発揮される有機ガラス構成体を提供することにある。
【０００５】
本発明の有機ガラス構成体は、例えば装飾ガラス窓、インテリア部材、ショーケース用ガラス窓、パーティション、扉、車両用窓ガラス、車両外板、ランプカバー、オーナメント、車両用インストルメンタルパネルやセンターパネル、車両用内外装のモールおよびガーニッシュ、表示装置、表示板、導光板、標識板、防風板、屋根材、家具、コンピューターおよび携帯端末などの各種ＯＡ機器におけるハウジングの部分、携帯電話および携帯音響機器などの各種電気機器におけるハウジングの部材、パチンコやスロットマシーン等の電飾用パネル、並びに雑貨類などの部材として有利に利用することができる。
【０００６】
【課題を解決するための手段】
本発明者らの研究によれば、前記本発明の目的は、
［Ｉ］（１）熱可塑性樹脂より形成された層の少なくとも２種の層より構成されたシート状積層構造体であり、
（２）該積層構造体の少なくとも片方の面の外層は、透明の樹脂より形成された層（Ｂ）であり、
（３）該積層構造体を構成する少なくとも１種の層は、染料、顔料または光拡散剤を含有し且つ積層構造体のシート面の少なくとも一方向に対して単調な厚みの変化を有し、
（４）該積層構造体は、透明の樹脂より形成された層（Ｂ）の外側の面から目視観察したときシート面に沿って連続した色調の変化が認められ、
（５）該積層構造体は、２種の層が接触する界面において立体的パターンによる文字もしくは図形が施され、
（６）該積層構造体は、平均厚みが２〜２０ｍｍである平板状の形状を有し、そして
（７）該積層構造体を構成する少なくとも１種の層が射出成形により形成されてなる、
シート状積層構造体および
［II］光源部より構成され、その光源部は前記積層構造体の側面端部に配置されかつその側面端部はその側面から積層構造体の対応する他の側面の方向に沿って、染料、顔料または光拡散剤を含有しかつ単調な厚みの変化を有している層が形成されている所に位置する、
ことを特徴とする光照射により色調のグラデーション効果が強調される装飾有機ガラス構成体によって達成されることが見出された。
【０００７】
以下本発明の装飾有機ガラス構成体についてさらに詳細に説明する。
本発明の装飾有機ガラス構成体は、［Ｉ］シート状積層構造体および［II］光源部より構成される。この［II］光源部は、［Ｉ］シート状積層構造体の側面端部に配置され、その光源部から電気的に光を照射または点滅させる。積層構造体の側面から光を入射させることによりシート状積層構造体の表面から、連続した色調の変化（グラデーション色調）を光学的に強調された形で観察することができる。殊に積層構造体を構成する層に立体的パターンによる文字もしくは図形が施されている場合には、光の照射によって文字もしくは図形がより立体的に強調されて、連続した色調を背景として視覚に訴えることができる。
【０００８】
本発明の装飾有機ガラス構成体における［Ｉ］積層構造体について、先ず説明する。それを構成する層の数、各々の層の形状、各々の層の着色の有無あるいは着色の色彩などにより多くの組合せが存在し、その上積層構造体の目視の方向および光源の方向によって審美性や意匠性が変化する。これらのことが本発明の［Ｉ］積層構造体の特徴と利点を発現している源であるが、本発明の［Ｉ］積層構造体の理解のために図面を用いて以下説明する。
【０００９】
図１は、本発明のシート状積層構造体のシート面における直角断面の形状を示す模式図である。図１の構造体は、説明のために基本的で且つシンプルな形状の構造体の一例を示すものである。図１における積層構造体１は、２つの層（２および３）より構成され、２つの層は各々透明な樹脂により形成されている例である。また図１は、２つの層の厚みの変化が直線的である積層構造体である。また図１の場合、文字または図形（４）が施された積層構造体を有している。かかる図１の積層構造体の場合、下記の態様１〜５が含まれる。
【００１０】
態様１
層２（層（Ａ））は染料または顔料（以下これらを“着色剤”と略称することがある）を含有する樹脂で形成され、着色剤は樹脂中にある一定濃度でほぼ均一に含有されている。一方層３（層（Ｂ））は、着色剤を含まない樹脂で形成されている。
この態様１の積層構造体の場合、矢印の方向から観察すると、層２の厚みに依存して色調の変化が認められる。すなわち層２の最も厚い端部（図１の右側）から最も薄い端部（図１の左側）にかけて、連続的（直線的）に色調が次第に濃から淡へ変化する。
文字または図形（以下これらを“図柄”と略称することがある）を示す４は、局所的に層２の厚みが増加しているので、図柄は相対的に濃い色調で認識される。
【００１１】
態様２
態様１に対して、層２および層３を形成する樹脂が逆に構成される。すなわち層２は着色剤を含有しない樹脂で形成され、層３は着色剤を含有する樹脂で形成されている。
この態様２の積層構造体の場合、色調の変化が態様１とほぼ同じであるが、濃淡の方向が逆になる。しかし、図柄は局所的に着色剤を含有しない層２の厚みが増加しているので、相対的に淡い色調（白抜きの状態）で認識されることになる。
【００１２】
態様３
層２および層３を形成する樹脂中には、それぞれ着色剤が含有されているが、層２と層３とは異なる色彩の着色剤が含有されている。例えば層２と層３に含有される着色剤の色彩の種類と組合せによって色調のみならず色彩の変化が左右に連続的に認められる。その一例を下記表１に示す。
【００１３】
【表１】
0004524032.tif 000002
【００１４】
上記表１における各層の着色剤の色は、赤色、黄色および青色の３色の組合せであるが、この例に何ら制限されない。また層２と層３とは組合せが逆であってもよい。
この態様３における好ましい態様の１つは、１つの層が蛍光染料を含有する透明な樹脂により形成され且つシート面の少なくとも一方向に対して単調な厚みの変化を有し、他の層が前記層とは異なる色彩を有する染料または顔料を含有する透明な樹脂により形成されているシート状積層構造体である。
【００１５】
態様４
層２は、光拡散性粒子（光拡散剤）を含有する樹脂で形成され、層３は着色剤を含有する樹脂で形成されている。この態様４の積層構造体は全体として半透明である。その透明性は、層２の薄い部分から厚い部分（左側から右側）へ連続的に低下する。この態様４の積層構造体は、光拡散性粒子の作用により全体が幻想的な（スケルトン調）イメージを感じさせるものとなる。着色剤の種類によってもそのイメージ感は幅広く変化する。
【００１６】
態様５
層２は、光高反射性粒子（光高反射剤）を含有する樹脂で形成され、層３は着色剤を含有する樹脂で形成されている。この態様５の積層構造体は層２が光高反射剤を含有する樹脂で形成されているため、全体として不透明であり、層３の着色剤の色彩が乳白色を呈して連続的に変化するものとなる。
【００１７】
また前記態様４および態様５において、層２および層３の界面に図柄を施した場合、図柄が強調され、立体的なイメージを呈するものとなる。殊に態様５においては立体的な図柄が発現する。さらに後述するが前記態様１（蛍光着色剤の場合）および態様４および態様５において、光源の位置および着色剤の種類（特に蛍光着色剤）や光拡散性粒子や光高反射性粒子などの作用によっても図柄の立体的イメージが一層顕著なものとなったり、幻想的なイメージを感じさせるものとなる。この場合、光源の位置は目視の方向に対して、積層構造体の側面端部（図１における左側または右側）に設けられた光源から光を照射することにより顕著な立体的イメージや幻想的イメージを達成される。つまり厚みの変化する方向に対して平行に光を入射することにより連続した色調の変化をより顕著なものとすることができる。
【００１８】
本発明における［Ｉ］積層構造体は、複数の層から構成され、少なくとも１つの層が染料、顔料または光拡散剤を含有していること且つ構造体のシート面に沿って少なくとも一方向に対して単調な厚みの変化を有していることによって、連続した色調の変化が発現され、形成されている。以下の説明で“着色層”という言葉はこの染料、顔料または光拡散剤を１種以上含有している層を意味する。
【００１９】
この着色層は、単調な厚みの変化を有していることが必要であり、単調な厚みの変化とは、積層構造体を目視観察した場合、シート面に沿って連続した色調の変化が認知されるものをいう。従って厚みの変化は階段的でなく、なだらかなあるいは直線的な厚みの変化であることが望ましい。ただし文字や図形のような図柄を形成させる場合は、その部分は局所的に、細かい凹凸が形成されることになるが、この図柄を形成させるための表面凹凸は、単調な厚みの変化の範疇から除外される。
【００２０】
次に本発明の積層構造体における着色層の単調な厚みの変化の形態について説明する。説明を簡単にするために、積層構造体がある一定の厚みを有する矩形（すべての角が直角である四辺形）である場合を例にとって説明する。矩形における４つの角を順次Ａ,Ｂ,ＣおよびＤとする。かくして辺Ａ−Ｂと辺Ｃ−Ｄは互いに平行であり、また辺Ｂ−Ｃと辺Ｄ−Ａも互いに平行である。着色層の厚みの変化の例を下記に列挙する。
（ｉ）図１に示したように、１つの辺から相対する他の辺に向かって（例えば辺Ａ−Ｂから辺Ｃ−Ｄに向かって）、単調な厚みの変化を有する。
（ii）角Ａから角Ｃに向かって対角線方向に単調な厚みの変化を有する。
（iii）矩形の中心部（２つの対角線の交叉する部分）から辺Ａ−Ｂ、辺Ｂ−Ｃ、辺Ｃ−Ｄおよび辺Ｄ−Ａに単調な厚みの変化を有する（四角錐状または逆四角錐状）。
（iv）矩形の中心線（例えば辺Ａ−Ｂと辺Ｃ−Ｄに平行する中心線部）から相対する辺（例えば辺Ａ−Ｂおよび辺Ｃ−Ｄ）に向かって単調な厚みの変化を有する（Ｖ字形または逆Ｖ字形）。
（ｖ）矩形のある一つの対角線を中心線とし、その中心線から相対する２つの角に向かって（例えば角Ａと角Ｃを結ぶ中心線から角Ｂおよび角Ｄに向かって）、単調な厚みの変化を有する。
【００２１】
前記した（ｉ）〜（ｖ）の例は、説明のためであって、これらの改変された形態であってもよい。例えば中心部または中心線は正確であることは必ずしも必要がなく、ずれていても何ら差支えがない。さらに前記（ｉ）〜（ｖ）の適当な組合せであってもよく、部分的に厚みの変化が存在しない部分が含まれていてもよい。本発明における［Ｉ］積層構造体はシート状であればよく、前記説明の矩形状に限定されるわけでもない。
【００２２】
［Ｉ］積層構造体は、平板状の形態であり、均一な厚さであることは必ずしも必要ではないが、ほぼ同じ厚さであることが実用的であり好ましい。厚さは２〜２０ｍｍ、好ましくは３〜１５ｍｍの範囲が適当である。また積層構造体は、平板状の形態であって、表面の直角断面において、両表面がほぼ平行した直線を形成する板状体であるか、湾曲した平板あるいは曲率半径が５ｃｍ以上、好ましくは１５ｃｍ以上、特に好ましくは３０ｃｍ以上の曲面を有する平板であることができる。さらに厚み変化が多少存在する平板であってもよい。さらに表面は平滑な場合の他、いずれかの表面に微小な凹凸が設けられ、光を拡散する効果を付与したものであってもよい。積層構造体の層の数は２〜５、好ましくは２または３であるが、２であるのが特に好ましい。
【００２３】
［Ｉ］積層構造体は２層で構成される場合、各層の厚みの変化の比率としては、積層構造体全体の厚みを１としたとき、各層の厚みの比が０.０２〜０.９８、好ましくは０.１〜０.９の範囲が有利である。
【００２４】
［Ｉ］積層構造体は、透明の樹脂で各層を形成し、全体が透明または半透明であることが、連続的な色調の変化による美観および意匠を一層発現させるために効果的である。その上文字や図形による図柄が施されている場合には、その図柄が連続した色調の変化した面の中から、幻想的または立体的に観察される。この図柄は見る方向や光源の位置などによって、立体感や鮮明性を変化させたものとすることが可能となる。殊に１つの層中に蛍光着色剤、光拡散剤または光高反射剤が配合されている場合、光源が積層構造体の側面（シート面の端部直角面）に位置するときには、その立体感は一層顕著なものとなる。
【００２５】
特に態様１〜４において、蛍光着色剤や光拡散剤（特に蛍光染料）が配合されている場合、本発明における［Ｉ］シート状積層構造体は、光源位置を目視方向に対して積層構造体の側面（エッジライト）にすることにより図柄が立体的または幻想的になる。このことを利用して例えば２つの光源（バックライトおよびエッジライト）を使用しこれらを互いに切り替えることで、図柄を平面的乃至立体的、または平面的乃至幻想的に交互に表示することもできる。
【００２６】
［Ｉ］積層構造体は、構成する各層が透明な樹脂で形成されていることが好ましく、積層構造体全体が透明性を有していることで意匠性に優れるものとなる。積層構造体全体が透明性を有する場合、全光線透過率は、１０〜９０％、好ましくは２０〜７０％の範囲であるのが望ましく、またヘーズは０.１〜１５％、好ましくは０.１５〜１０％の範囲であるのが有利である。
【００２７】
次に［Ｉ］積層構造体を形成する熱可塑性樹脂について説明する。前述したように［Ｉ］積層構造体は着色層が少なくとも透明の樹脂で形成されている限り、他の層を形成する樹脂の種類は任意に選択される。しかし全ての層は比較的透明な樹脂で形成されていることが望ましい。また積層される複数の層は同じ樹脂であってもよく異なる樹脂であってもよい。しかし、同じ樹脂により形成されていることが加工、物性および用途の面で好ましい。
ここで透明の樹脂としては、ＪＩＳ  Ｋ７１０５に準拠して測定された表面の平滑な厚み２ｍｍの板状成形品における全光線透過率が１０％以上、好ましくは２０％以上、さらに好ましくは３０％以上の樹脂を挙げることができる。
【００２８】
染料または顔料を含有する透明な樹脂においては、かかる染料または顔料の組成割合としては、熱可塑性樹脂１００重量部あたり、好ましくは０.００１〜２重量部、より好ましくは０.００５〜１重量部、さらに好ましくは０.００５〜０.５重量部である。
高い意匠性を発現する蛍光着色剤を含有する透明な樹脂の場合も同様に、その組成割合としては、熱可塑性樹脂１００重量部あたり、好ましくは０.００１〜２重量部、より好ましくは０.００５〜１重量部、さらに好ましくは０.００５〜０.５重量部である。
【００２９】
また光拡散剤を含有する透明な樹脂としては、ＪＩＳ  Ｋ７１０５に準拠して測定された表面の平滑な厚み２ｍｍの板状成形品における全光線透過率が１０〜９３％およびヘーズが２０〜９０％であるものが好ましい。より好ましい全光線透過率は３０〜９０％、特に５０〜９０％であり、より好ましいヘーズは３０〜９０％である。
さらに光高反射剤を含有する樹脂としては、波長４５０〜８００ｎｍにおける表面の平滑な厚み２ｍｍの板状成形品における全光線反射率が８０％以上が好ましく、より好ましくは９０％以上、さらに好ましくは９５％以上であるものが挙げられる。
【００３０】
本発明の積層構造体において使用される熱可塑性樹脂としては、例えば、ポリエチレン樹脂、ポリプロピレン樹脂、ポリスチレン樹脂、ハイインパクトポリスチレン樹脂、水添ポリスチレン樹脂、ポリアクリルスチレン樹脂、ＡＢＳ樹脂、ＡＳ樹脂、ＡＥＳ樹脂、ＡＳＡ樹脂、ＳＭＡ樹脂、ポリアルキルメタクリレート樹脂などに代表される汎用プラスチックス、ポリフェニルエーテル樹脂、ポリアセタール樹脂、ポリカーボネート樹脂、ポリアルキレンテレフタレート樹脂、ポリアミド樹脂、ポリ−４−メチルペンテン−１（ＴＰＸ樹脂）、フッ素樹脂、フェノキシ樹脂、環状ポリオレフィン樹脂、ポリアリレート樹脂（非晶性ポリアリレート、液晶性ポリアリレート）などに代表されるエンジニアリングプラスチックス、ポリエーテルエーテルケトン、ポリエーテルイミド、ポリアミドイミドなどに代表される各種熱可塑性ポリイミド、ポリサルフォン、ポリエーテルサルフォン、ポリフェニレンサルファイドなどのいわゆるスーパーエンジニアリングプラスチックスと呼ばれるものも用いることができる。さらにスチレン系熱可塑性エラストマー、オレフィン系熱可塑性エラストマー、ポリアミド系熱可塑性エラストマー、ポリエステル系熱可塑性エラストマー、ポリウレタン系熱可塑性エラストマーなどの熱可塑性エラストマーも用いることができる。
上記の熱可塑性樹脂を混合して用いることは、組成物の使用目的に応じて適宜選択することができる。
【００３１】
本発明では少なくとも一つの層が透明性を有する必要があり、したがって何れか一つの層を形成する樹脂が透明の熱可塑性樹脂である。透明の熱可塑性樹脂としては、ポリスチレン樹脂、ハイインパクトポリスチレン樹脂、水添ポリスチレン樹脂、ポリアクリルスチレン樹脂、ＡＢＳ樹脂、ＡＳ樹脂、ＡＥＳ樹脂、ＡＳＡ樹脂、ＳＭＡ樹脂、ポリアルキルメタクリレート樹脂、ポリフェニルエーテル樹脂、ポリカーボネート樹脂、非晶性ポリアルキレンテレフタレート樹脂、非晶性ポリアミド樹脂、ポリ−４−メチルペンテン−１、環状ポリオレフィン樹脂、非晶性ポリアリレート樹脂、ポリエーテルサルフォン、さらにスチレン系熱可塑性エラストマー、オレフィン系熱可塑性エラストマー、ポリアミド系熱可塑性エラストマー、ポリエステル系熱可塑性エラストマー、ポリウレタン系熱可塑性エラストマーなどの熱可塑性エラストマーを挙げることができる。
これらの中でも透明性に優れるポリメチルメタクリレートなどのポリアルキルメタクリレート樹脂、ポリカーボネート樹脂、環状ポリオレフィン樹脂、非晶性ポリアリレート樹脂などを好ましく挙げることができる。
【００３２】
アルキルメタクリレート樹脂としては、メチルメタクリレートを主な構成単位として含むものが挙げられる。通常アルキルアクリレートとの共重合体が使用されるが、他の共重合体成分としては耐熱性を向上させるためアクリルイミド構成単位やメチルシクロヘキシルメタクリレート構成単位などが共重合されたものであってもよい。さらにα−メチルスチレンが共重合されたものを使用することもできる。
【００３３】
環状ポリオレフィン樹脂としては、三井化学（株）製のＡＰＯ樹脂、ＪＳＲ（株）製のアートン、日本ゼオン（株）製のゼオネックス、および水添−α−オレフィン−ジシクロペンタジエン共重合体などを挙げることができる。
特に少なくとも１層がポリカーボネート樹脂であることが、積層構造体の機械的強度、耐熱性などの点から好ましく挙げられる。最も好ましいのは全ての層がポリカーボネート樹脂で構成された積層構造体である。
【００３４】
ポリカーボネート樹脂について以下具体的に説明する。ポリカーボネート樹脂とは、通常二価フェノールとカーボネート前駆体とを界面重合法、溶融重合法で反応させて得られたものの他、カーボネートプレポリマーを固相エステル交換法により重合させたもの、または環状カーボネート化合物の開環重合法により重合させて得られるものである。
【００３５】
ここで使用される二価フェノールの代表的な例としては、ハイドロキノン、レゾルシノール、４,４’−ジヒドロキシジフェニル、ビス（４−ヒドロキシフェニル）メタン、ビス｛（４−ヒドロキシ−３,５−ジメチル）フェニル｝メタン、１,１−ビス（４−ヒドロキシフェニル）エタン、１,１−ビス（４−ヒドロキシフェニル）−１−フェニルエタン、２,２−ビス（４−ヒドロキシフェニル）プロパン（通称ビスフェノールＡ）、２,２−ビス｛（４−ヒドロキシ−３−メチル）フェニル｝プロパン、２,２−ビス｛（４−ヒドロキシ−３,５−ジメチル）フェニル｝プロパン、２,２−ビス｛（３−イソプロピル−４−ヒドロキシ）フェニル｝プロパン、２,２−ビス｛（４−ヒドロキシ−３−フェニル）フェニル｝プロパン、２,２−ビス（４−ヒドロキシフェニル）ブタン、２,２−ビス（４−ヒドロキシフェニル）−３−メチルブタン、２,２−ビス（４−ヒドロキシフェニル）−３,３−ジメチルブタン、２,４−ビス（４−ヒドロキシフェニル）−２−メチルブタン、２,２−ビス（４−ヒドロキシフェニル）ペンタン、２,２−ビス（４−ヒドロキシフェニル）−４−メチルペンタン、１,１−ビス（４−ヒドロキシフェニル）シクロヘキサン、１,１−ビス（４−ヒドロキシフェニル）−４−イソプロピルシクロヘキサン、１,１−ビス（４−ヒドロキシフェニル）−３,３,５−トリメチルシクロヘキサン、９,９−ビス（４−ヒドロキシフェニル）フルオレン、９,９−ビス｛（４−ヒドロキシ−３−メチル）フェニル｝フルオレン、α,α’−ビス（４−ヒドロキシフェニル）−ｏ−ジイソプロピルベンゼン、α,α’−ビス（４−ヒドロキシフェニル）−ｍ−ジイソプロピルベンゼン、α,α’−ビス（４−ヒドロキシフェニル）−ｐ−ジイソプロピルベンゼン、１,３−ビス（４−ヒドロキシフェニル）−５,７−ジメチルアダマンタン、４,４’−ジヒドロキシジフェニルスルホン、４,４’−ジヒドロキシジフェニルスルホキシド、４,４’−ジヒドロキシジフェニルスルフィド、４,４’−ジヒドロキシジフェニルケトン、４,４’−ジヒドロキシジフェニルエーテルおよび４,４’−ジヒドロキシジフェニルエステルなどがあげられ、これらは単独または２種以上を混合して使用できる。
【００３６】
なかでもビスフェノールＡ、２,２−ビス｛（４−ヒドロキシ−３−メチル）フェニル｝プロパン、２,２−ビス（４−ヒドロキシフェニル）ブタン、２,２−ビス（４−ヒドロキシフェニル）−３−メチルブタン、２,２−ビス（４−ヒドロキシフェニル）−３,３−ジメチルブタン、２,２−ビス（４−ヒドロキシフェニル）−４−メチルペンタン、１,１−ビス（４−ヒドロキシフェニル）−３,３,５−トリメチルシクロヘキサンおよびα,α’−ビス（４−ヒドロキシフェニル）−ｍ−ジイソプロピルベンゼンからなる群より選ばれた少なくとも１種のビスフェノールより得られる単独重合体または共重合体が好ましく、特に、ビスフェノールＡの単独重合体および１,１−ビス（４−ヒドロキシフェニル）−３,３,５−トリメチルシクロヘキサンとビスフェノールＡ、２,２−ビス｛（４−ヒドロキシ−３−メチル）フェニル｝プロパンまたはα,α’−ビス（４−ヒドロキシフェニル）−ｍ−ジイソプロピルベンゼンとの共重合体が好ましく使用される。最も好ましいのはビスフェノールＡの単独重合体である。
カーボネート前駆体としてはカルボニルハライド、カーボネートエステルまたはハロホルメートなどが使用され、具体的にはホスゲン、ジフェニルカーボネートまたは二価フェノールのジハロホルメートなどが挙げられる。
【００３７】
上記二価フェノールとカーボネート前駆体を界面重合法または溶融重合法によって反応させてポリカーボネート樹脂を製造するに当っては、必要に応じて触媒、末端停止剤、二価フェノールの酸化を防止するための酸化防止剤などを使用してもよい。またポリカーボネート樹脂は三官能以上の多官能性芳香族化合物を共重合した分岐ポリカーボネート樹脂であっても、芳香族または脂肪族の二官能性カルボン酸を共重合したポリエステルカーボネート樹脂であってもよく、また、得られたポリカーボネート樹脂の２種以上を混合した混合物であってもよい。
【００３８】
ポリカーボネート樹脂の分子量は特定されないが、分子量が１０,０００未満であると高温特性などが低下し、４０,０００を超えると成形加工性が低下するようになるので、粘度平均分子量で表して１０,０００〜４０,０００のものが好ましく、１４,０００〜３０,０００のものが特に好ましい。また、ポリカーボネート樹脂の２種以上を混合しても差し支えない。この場合粘度平均分子量が上記範囲外であるポリカーボネート樹脂とを混合することも当然に可能である。
【００３９】
特に粘度平均分子量が４０,０００を超えるポリカーボネート樹脂との混合物は、ブロー成形などに重要なドローダウン性能、難燃性を向上させるドリップ防止性能、および射出成形時のジェティングなどを防止する溶融特性改質性能に優れた効果を発揮するため、かかる目的に応じて適宜混合することができる。より好ましくは粘度平均分子量が８０,０００以上のポリカーボネート樹脂との混合物であり、さらに好ましくは１００,０００以上の粘度平均分子量を有するポリカーボネート樹脂との混合物である。すなわちＧＰＣ（ゲルパーミエーションクロマトグラフィー）などの方法により２ピーク以上の分子量分布を有するものが好ましく使用できる。
【００４０】
ポリカーボネート樹脂の粘度平均分子量は塩化メチレン１００ｍｌにポリカーボネート樹脂０.７ｇを２０℃で溶解した溶液から求めた比粘度（ηSP）を次式に挿入して求める。
【００４１】
ηSP／ｃ＝［η］＋０.４５×［η］2ｃ（但し［η］は極限粘度）
［η］＝１.２３×１０-4Ｍ0.83
ｃ＝０.７
熱可塑性樹脂、殊にポリカーボネート樹脂には離型剤、リン系熱安定剤、酸化防止剤、紫外線吸収剤、光安定剤、ブルーイング剤などの添加剤を添加することができる。
【００４２】
次に［Ｉ］積層構造体を構成する少なくとも１つの層に配合される着色剤について説明する。着色剤は染料、顔料、光拡散剤あるいは光高反射剤を含む。これらはそれ自体樹脂の着色剤として知られたものが使用され、樹脂の種類、樹脂への分散性、加工温度などから選択され、所望の色彩を決定することができる。着色剤は二種あるいはそれ以上組合せて使用することもできる。
【００４３】
着色を施すための染料としては、ペリレン系染料、クマリン系染料、チオインジゴ系染料、アンスラキノン系染料、チオキサントン系染料、紺青等のフェロシアン化物、ペリノン系染料、キノリン系染料、キナクリドン系染料、ジオキサジン系染料、イソインドリノン系染料、フタロシアニン系染料等の有機系色剤やカーボンブラックが挙げられ、これらの中でも透明性の有機系色剤が好ましい。さらに好ましくは、アンスラキノン系染料、ペリノン系染料、キノリン系染料、ペリレン系染料、クマリン系染料およびチオインジゴ系染料をあげることができる。
【００４４】
染料の具体例としては、ＣＩ  Ｓｏｌｖｅｎｔ  Ｒｅｄ  ５２、ＣＩ  Ｓｏｌｖｅｎｔ  Ｒｅｄ  １４９、ＣＩ  Ｓｏｌｖｅｎｔ  Ｒｅｄ  １５０、ＣＩ  Ｓｏｌｖｅｎｔ  Ｒｅｄ  １９１、ＣＩ  Ｓｏｌｖｅｎｔ  Ｒｅｄ  １５１、ＣＩＳｏｌｖｅｎｔ  Ｒｅｄ  １３５、ＣＩ  Ｓｏｌｖｅｎｔ  Ｒｅｄ  １６８、ＣＩ  Ｄｉｓｐｅｒｓｅ  Ｒｅｄ  ２２、ＣＩ  Ｓｏｌｖｅｎｔ  Ｂｌｕｅ  ９４、ＣＩ  Ｓｏｌｖｅｎｔ  Ｂｌｕｅ  ９７、ＣＩ  Ｓｏｌｖｅｎｔ  Ｖｉｏｌｅｔ  １３、ＣＩ  Ｓｏｌｖｅｎｔ  Ｖｉｏｌｅｔ  １４、ＣＩ  Ｄｉｓｐｅｒｓｅ  Ｖｉｏｌｅｔ  ２８、ＣＩ  Ｓｏｌｖｅｎｔ  Ｇｒｅｅｎ  ３、ＣＩ  Ｓｏｌｖｅｎｔ  Ｇｒｅｅｎ  ２８として知られるアンスラキノン系染料、キノリン系染料としては、ＣＩ  Ｓｏｌｖｅｎｔ  Ｙｅｌｌｏｗ  ３３、ＣＩ  Ｓｏｌｖｅｎｔ  Ｙｅｌｌｏｗ  １５７、ＣＩ  Ｄｉｓｐｅｒｓｅ  Ｙｅｌｌｏｗ  ５４、ＣＩ  Ｄｉｓｐｅｒｓｅ  Ｙｅｌｌｏｗ  １６０などを挙げることができる。ペリノン系染料としては、ＣＩ  Ｓｏｌｖｅｎｔ  Ｒｅｄ  １３５、ＣＩ  Ｓｏｌｖｅｎｔ  Ｒｅｄ  １７９、ＣＩ  Ｓｏｌｖｅｎｔ  Ｏｒａｎｇｅ  ６０などを挙げることができる。これらは１種または２種以上を併用でき、目的に応じた着色を行うことが可能である
蛍光着色剤を使用することもできその例としては、蛍光染料、並びにフタロシオニン錯体やナフタロシアニン錯体などの蛍光有機顔料を使用することができる。
【００４５】
蛍光染料としては各種のものが使用できる。例えば、ペリレン系蛍光染料、クマリン系蛍光染料、ベンゾピラン系蛍光染料、アンスラキノン系蛍光染料、チオインジゴ系蛍光染料、キサンテン系蛍光染料、キサントン系蛍光染料、チオキサンテン系蛍光染料、チオキサントン系蛍光染料、チアジン系蛍光染料、およびジアミノスチルベン系蛍光染料などを挙げることができる。
【００４６】
かかる中でも蛍光持続性（耐候性）の観点からペリレン系蛍光染料、クマリン系蛍光染料、およびベンゾピラン系蛍光染料を蛍光染料全量１００重量％中、５重量％以上含有することが好ましい。
ここでクマリン系染料としては、各種のものが使用可能であるが、その具体例としては例えば、バイエル社製ＭＡＣＲＯＬＥＸ  Ｆｌｕｏｒｅｓｃｅｎｔ  Ｙｅｌｌｏｗ  １０ＧＮ（ＣＩ  Ｓｏｌｖｅｎｔ  Ｙｅｌｌｌｏｗ  １６０：１）、およびＭＡＣＲＯＬＥＸ  Ｆｌｕｏｒｅｓｃｅｎｔ  Ｒｅｄ  Ｇなどを挙げることができる。
【００４７】
ベンゾピラン系蛍光染料としては、各種のものが使用可能であるが、その具体例としては例えば、ＢＡＳＦ社製ＦｌｕｏｒｏｌシリーズとしてＲｅｄ  ＢＫおよびＲｅｄ  ＧＫなどを挙げることができる。
ペリレン系蛍光染料としては、各種のものが使用可能であるが、その具体例としては例えば、ＣＩ  Ｖａｔ  Ｒｅｄ  １５、ＣＩ  Ｖａｔ  Ｏｒａｎｇｅ  ７、ＣＩ  Ｓｏｌｖｅｎｔ  Ｇｒｅｅｎ  ５およびＢＡＳＦ社製ＬＵＭＯＧＥＮシリーズとして  Ｆ  Ｏｒａｎｇｅ２４０、Ｆ  Ｒｅｄ３００、Ｆ  Ｙｅｌｌｏｗ０８３、Ｆ  Ｒｅｄ３３９、Ｆ  Ｖｉｏｌｅｔ５７０などを挙げることができる。
上記の中でも、特にペリレン系蛍光染料を蛍光染料全量１００重量％中５重量以上含有するものが好ましく使用できる。
【００４８】
ペリレン系蛍光染料、クマリン系蛍光染料、およびベンゾピラン系蛍光染料以外の蛍光染料としては具体的には、例えば次のものを挙げることができる。
アンスラキノン系染料としては、ＣＩ  Ｖａｔ  Ｏｒａｎｇｅ  ９、ＣＩ  Ｖａｔ  Ｏｒａｎｇｅ  ２、ＣＩ  Ｖａｔ  Ｏｒａｎｇｅ  ４として知られるピランスロン類アンスラキノン系染料、ＣＩ  Ｖａｔ  Ｂｌｕｅ  ２０、ＣＩ  Ｖａｔ  Ｂｌｕｅ  １９、ＣＩ  Ｖａｔ  Ｂｌｕｅ  ２２、ＣＩ  Ｖａｔ  Ｇｒｅｅｎ  ４、およびＣＩ  Ｖａｔ  Ｇｒｅｅｎ  １２として知られているジベンザンスロン類アンスラキノン系染料、ＣＩ  Ｖａｔ  Ｖｉｏｌｅｔ  １、ＣＩ  Ｖａｔ  Ｖｉｏｌｅｔ  ９、ＣＩ  Ｖａｔ  Ｖｉｏｌｅｔ  １０、およびＣＩ  Ｖａｔ  Ｇｒｅｅｎ  １として知られているイソジベンザンスロン類アンスラキノン系染料、ＣＩ  Ｖａｔ  Ｏｒａｎｇｅ  １、ＣＩ  Ｖａｔ  Ｙｅｌｌｏｗ  ４として知られるジベンズピレンキノン類アンスラキノン系染料などを挙げることができる。またアンスラキノン系染料としては、ＣＩ  Ｖａｔ  Ｂｌｕｅ  ６、ＣＩ  Ｖａｔ  Ｖｉｏｌｅｔ  １３なども挙げることができる。
【００４９】
チオインジゴ系染料としてはＣＩ  Ｖａｔ  Ｒｅｄ  １、ＣＩ  Ｖａｔ  Ｒｅｄ  ２、ＣＩ  Ｖａｔ  Ｒｅｄ  ４１、ＣＩ  Ｖａｔ  Ｒｅｄ  ４７、ＣＩ  Ｖａｔ  Ｖｉｏｌｅｔ  ２、ＣＩ  Ｖａｔ  Ｖｉｏｌｅｔ  ３などを挙げることができる。
蛍光有機顔料としては、ＣＩ  ＰＩＧＭＥＮＴ  ＧＲＥＥＮ  ７、ＣＩ  ＰＩＧＭＥＮＴ  ＢＬＵＥ  １５：３などのフタロシアニン系有機顔料、およびナフタロシアニン系有機顔料などを挙げることができる。
【００５０】
用いることができる光拡散剤としては、周知の無機系微粒子、高分子微粒子のいずれも使用することができる。光拡散剤の形状は特に限定されるものではなく、粒状、球状、板状、中空状、針状、紡錘状などの各種の形状を取ることが可能である。かかる光拡散剤の平均粒子径としては、０.０１〜５０μｍのものが好ましく使用できる。より好ましくは０.１〜１０μｍの平均粒子径であり、さらに好ましくは０.１〜８μｍの平均粒子径のものである。また粒子径の分布については狭いものが好ましく、より好ましくは平均粒子径±２μｍである粒子が全体の７０重量％以上の範囲である分布を有するものが挙げられる。
【００５１】
光拡散剤は、マトリックス樹脂との屈折率差の絶対値が０.０２〜０.２であることが好ましい。光拡散剤を使用する場合には光拡散性と光線透過率を高いレベルで両立することが求められるからである。透明性の点からより好ましくは、光拡散剤の屈折率がマトリックス樹脂の屈折率よりも低い場合である。
【００５２】
無機系微粒子としては例えば以下のものを挙げることができる。すなわち、硫酸バリウム、炭酸カルシウム、シリカ、アルミナ、マグネシア、マイカ、タルク、水酸化アルミニウム、酸化チタン、フッ化リチウム、フッ化カルシウム、硫酸マグネシウム、炭酸マグネシウム、酸化マグネシウム、酸化亜鉛、酸化ジルコニウム、酸化セリウム、粉砕ガラス、ガラスミルドファイバー、ガラスビーズ、極薄ガラスフレーク、ガラスバルーン、アルミナバルーン、およびケイ酸カルシウムなどである。またこれらの粒子は、粒子の表面を粒子内部の組成とは異なる化合物で被覆するものであってもよい。
【００５３】
本発明の高分子微粒子としては、非架橋性モノマーと架橋性モノマーを重合して得られる有機架橋粒子を挙げることができる。非架橋性モノマーとしてはアクリル系モノマー、スチレン系モノマー、アクリロニトリル系モノマー、オレフィン系モノマーなどを挙げることができる。これらは単独でも２種以上を混合して使用することもできる。さらにかかるモノマー以外の他の共重合可能なモノマーを使用することもできる。他の有機架橋粒子としては、シリコーン系架橋粒子を挙げることができる。
【００５４】
一方、ポリエーテルサルホン粒子等の耐熱ポリマーの粒子も本発明の高分子微粒子として挙げることができる。すなわち、マトリックス樹脂の加熱溶融状態であっても微粒子の形態が損なわれることがないものは架橋性モノマーを必要としない。
さらに高分子微粒子としては、各種のエポキシ樹脂粒子、ウレタン樹脂粒子、メラミン樹脂粒子、ベンゾグアナミン樹脂粒子、およびフェノール樹脂粒子などの熱硬化性樹脂類も使用可能である。
【００５５】
光拡散剤としてはより好ましくは有機架橋粒子を挙げることができる。かかる粒子は、粒子径や粒子形状の制御性が高くより高度な光拡散性の制御が可能である。さらに特にマトリックス樹脂がポリカーボネート樹脂などの場合には、高温での成形加工時における熱変色などが生じにくい利点を有する。
さらに高分子微粒子の形態としては、単相重合体の他、コア−シェル重合体の形態、また２種以上の成分が相互に絡み合った構造を有するＩＰＮ構造をとることも可能である。また無機微粒子のコアとし有機架橋粒子の成分をシェルとする、または有機架橋粒子をコアとしエポキシ樹脂、ウレタン樹脂等をシェルとする等の複合型粒子も使用することができる。
【００５６】
上記の光拡散剤は各種の表面処理剤で被覆されているものであってもよい。特に無機微粒子においては表面処理剤で被覆されているものが、熱劣化などによる材料の変色などを抑制できるため好ましい。かかる表面処理剤としては、脂肪酸、樹脂酸、マレイン酸、ソルビン酸などの有機酸化合物、これらの有機酸と一価または多価アルコールとのエステル化合物、スルホン酸系の界面活性剤、有機チタネート系カップリング剤、有機アルミネート系カップリング剤、ホスフェート系カップリング剤、有機シラン系カップリング剤、Ｓｉ−Ｈ基を含有するシラン化合物およびポリブタジエンやポリイソプレンなどのジエン系ポリマーなどを挙げることができる。
【００５７】
光高反射剤としては、二酸化チタン粒子が好ましく使用される。二酸化チタン粒子は、製造方法、結晶構造および粒子径によって限定されるものではないが、塩素法により製造された酸化チタンであり、ルチル形の結晶構造をとるものがより好ましい。一般的に顔料用酸化チタン粒子の粒子径は、０.１〜０.４μｍであるが、粒子径０.１μｍ未満のものでも構わない。これらの二酸化チタン粒子は一般的には、無機系表面処理剤（アルミナおよび／またはシリカなど）で表面処理されている。これらの二酸化チタン粒子はさらに有機系表面処理剤で処理されているものが好ましい。有機表面処理剤としては、アルキルポリシロキサン、アルキルアリールポリシロキサン、アルキルハイドロジェンポリシロキサンなどのシロキサン類やアルキルアルコキシシラン、アミノ系シランカップリング剤等のオルガノシリコンが挙げられる。好ましい処理剤としては、メチルハイドロジェンポリシロキサンやメチルトリメトキシシラン、トリメチルメトキシシラン、Ｎ−β（アミノエチル）−γ−アミノプロピルトリメトキシシラン、Ｎ−β（アミノエチル）−γ−アミノプロピルメチルジメトキシシラン等での表面処理が挙げられる。なお、表面処理剤中には、本発明の目的を阻害しない程度の量で安定剤や分散剤等が含まれていてもよい。また、表面処理の方法としては、二酸化チタン粒子と表面処理剤を水または有機溶剤中に分散させ湿式処理する方法あるいは、スーパーミキサー,ヘンシルミキサー等により乾式処理する方法あるいは、表面処理剤,二酸化チタン粒子、熱可塑性樹脂を同時にＶ型ブレンダーで混合する方法や、同時に押出機中に投入し押出する方法も有効である。
【００５８】
本発明における［Ｉ］積層構造体は各種の方法により成形可能であるが、好ましくは金型キャビティ内に樹脂を充填する方法を挙げることができる。形状の自由度が極めて高く、より高度な意匠性を達成できるためである。かかる方法としては例えば射出成形法の他、回転成形、粉末圧縮成形、および超音波粉末成形などの粉末成形法を挙げることができる。より好ましいのは射出成形法である。かかる成形法では積層構造体全体を効率よく製造することが可能なためである。尚、粉末成形は大型または低歪の成形品を得る場合に利点がある。
【００５９】
本発明における［Ｉ］積層構造体の製造手順としては、１つの層を成形した後、該成形品を次工程の金型内にインサートした状態で次の層を成形し、２つの層を積層する方法を挙げることができる。金型内に２つの層をインサートした状態で成形を行えば３層構造を有する積層構造体を得ることができる。
射出成形法の場合、複数の層を１つの成形機で連続して行う多色成形法、および各層が独立した成形機で成形されるインサート成形法が本発明の積層構造体を製造する方法として使用される。特に全ての層が射出成形法により得られた積層構造体が好適である。
【００６０】
さらにかかる成形法においては、他の要因を加えた各種の成形法を使用することができる。例えば超高速射出成形、射出圧縮成形、断熱金型成形、局所高温金型成形、インモールド成形、サンドイッチ成形、ガスアシスト成形など適宜組合わせることも可能である。すなわちこれらの複数を組合わせたものであってもよい。
【００６１】
超高速射出成形は、特に積層構造体の界面に図柄が施されている場合に好適な方法である。かかる場合樹脂の流動は極めて複雑になりやすく、樹脂の回り込み方などにより最終的に図柄部分に未充填部分を生じ易い。超高速射出成形の場合には、樹脂の溶融粘度を低下させ流動の均一化を達成し、樹脂の回り込みを単純化させることを可能とする。超高速射出成形の射出速度としては３００ｍｍ／ｓｅｃ以上、好ましくは３５０ｍｍ／ｓｅｃ以上が挙げられる。
【００６２】
また射出圧縮成形との組み合わせでは、界面部分に精密な図柄がある場合に好適である。また歪やウエルドの少ない成形品を達成可能である。さらに界面の密着性を向上させ積層構造体の強度や製品寿命などにも貢献する。
同様な理由から断熱金型成形および局所高温金型成形（ハロゲンランプ照射、電磁誘導加熱、熱媒体の高速切り替え、および超音波金型など）も組合わせることが好適である。
すなわち、［Ｉ］積層構造体の製造では、特に界面に図柄がある場合には、超高速射出成形、射出圧縮成形、断熱金型成形、および局所高温金型成形を適宜組合わせて使用することが好ましい。さらに超高速射出成形と、射出圧縮成形または断熱金型成形や局所高温金型成形とを組合わせて使用することが好ましい。
【００６３】
サンドイッチ成形を組み合わせた場合、１つの層または他の層のいずれかを２層構造とすることが可能となる。ガスアシスト成形を組み合わせた場合、１つの層、または他の層、あるいは１つの層および他の層をともに中空構造体とすることで、各層を軽量化することができるとともに、異なる意匠性や光学的機能を付与することも可能である。例えば、中空部にフォトクロミック性を有する化合物を充填し、光反応性を有する製品を作成することなどが挙げられる。
【００６４】
本発明の装飾有機ガラス構成体は、前記シート状積層構造体の側面端部に光源部が配置されている。光源部が配置される側面端部は、その側面から積層構造体の対応する他の側面の方向に向かって、着色剤を含有しかつ単調な厚みの変化を有している層が形成される位置である。
図３および図４に示した側面図を用いて説明すると、光源部は積層構造体における層（３）の厚肉部側面端部（図３）または層（３）の薄肉部側面端部（図４）に配置される。光源部は図３および図４のようにいずれか一方の側面端部に配置してもよく、両方の側面端部に配置することもできる。
【００６５】
光源部は家庭用電源、自動車用電源、車輌用電源、ポータブル電源および電池などを電源として発光する電灯が設けられ、積層構造体の側面端部へ光が照射される構造を有している。
その際、光が効果的に積層構造体へ照射されるためには、その側面と反対側の端部には光反射板が設けられていることが望ましい。
本発明で用いることができる電灯としては、通常家庭用、自動車用および車輌用などとして用いられる周知の電灯のいずれも使用することができる。
【００６６】
電灯の形状は特に限定されるものではなく、点状、球状、管状および面状などの各種の形状を取ることが可能であり、点光源による点発光、線光源による線発光または面光源による面発光のいずれも使用することができる。
電灯は、白熱電灯、タングステンランプ、ハロゲンタングステンランプ、ハロゲンランプ、水銀ランプ、ナトリウムランプ、キセノンランプ、キセノンフラッシュランプ、メタルハライドランプ、蛍光ランプ、ＬＥＤ（発光ダイオード）、ＥＬ（エレクトロルミネセンス）、半導体レーザなどを使用することができるが、特に情報機器の分野において用いられる冷陰極蛍光ランプ、セミホット蛍光ランプ、熱陰極蛍光ランプ、平面蛍光ランプ、ブラックライト、ＬＥＤ、ＥＬ、半導体レーザ、ショートアークメタルハライドランプ、ショートアークキセノンランプ、ハロゲンランプ、超高圧水銀ランプ、内部電極型希ガス蛍光ランプ、外部電極型希ガス蛍光ランプなどを用いることが好ましい。
【００６７】
電灯からの光は積層構造体の側面端部へ直接照射されてもよく、光フィルターやプリズムを介して特定の波長成分のみを照射するものでも良く、また光拡散板などを介して電灯からの光の光軸を変化させて照射されるものでもよい。
また、電灯からの光は常時照射による連続電灯されていてもよく、照射および非照射の繰り返しによる連続もしくは不連続点滅されていてもよい。
【００６８】
【実施例】
以下に実施例を挙げて本発明をさらに説明する。下記に示す方法で製造された成形品（構造積層体）に対し、以下の光源および配置により光をあて、積層構造体が発する意匠性の評価を行った。
（光源および配置）
（ｉ）投射型バックライト方式：図２に示すように、積層構造体の背面側に下記電灯を設置し、表面側から積層構造体の意匠性を評価した。
（光源ａ）：積層構造体の背面に４０Ｗの白色蛍光灯（定格１００Ｖ）を設置した場合（蛍光灯上に厚み２ｍｍの光拡散板が設置された写真用ライトボックス状構造で均一に光る該光拡散板上に積層構造体を置いて観察した）
（光源ｂ）：積層構造体の背面に１００Ｗのハロゲンランプ（定格１２Ｖ・全光束３０００ｌｍ）を設置した場合（積層構造体とハロゲンランプとの距離は約５ｃｍとした）
（ｉｉ）エッジライト方式：図３および図４に示すように、積層構造体側面端部（厚肉部側面端部または薄肉部側面端部）に下記電灯を設置し、表面側から積層構造体の意匠性を評価した。
（光源ｃ）：積層構造体のＢ層厚肉部側面端部にほぼ接するように直径２.５ｍｍ、長さ２２０ｍｍの直管タイプの冷陰極蛍光ランプ（ＮＥＣ製長寿命タイプ、中央輝度３５，０００ｃｄ／ｍ２、ランプ電流６ｍＡ）を設置した場合
（光源ｄ）：積層構造体のＢ層薄肉部側面端部にほぼ接するように高輝度タイプの白色ＬＥＤを一定間隔毎に並べて線状に配置した方式で設置した場合
（ｉｉ）−１.厚肉部側面端部：積層構造体のＢ層厚肉部側面端部に電灯を設置した場合
（ｉｉ）−２.薄肉部側面端部：積層構造体のＢ層薄肉部側面端部に電灯を設置した場合
（１）意匠性▲１▼
積層構造体の表面側から積層構造体全体の意匠性を目視評価した。評価は積層構造体層（Ｂ）の厚肉部側から薄肉部側への色相およびその濃淡（グラデーション）について行った。
（２）意匠性▲２▼
積層構造体の表面側から積層構造体の内部に表現された文字の意匠性を目視評価した。評価は以下の基準に基づいて行った。
（２）−１.形状：
（ｉ）平面的・・・積層構造体の内部に表現された文字が平面的に見える。
（ｉｉ）立体的・・・積層構造体の内部に表現された文字が立体的見える（すなわち文字に陰影が認められ、積層構造体内部にあたかも文字が浮かんでいるように見える）。
（２）−２.装飾：
（ｉ）強調・・・積層構造体の内部に表現された文字が強調されて見える。
（ｉｉ）色抜き・・積層構造体の内部に表現された文字が色抜きされて見える。
（ｉｉｉ）幻想的・・・積層構造体の内部に表現された文字が拡散された光の中でその輪郭がにじんだ状態となり幻想的に見える。
【００６９】
実施例において用いる熱可塑性樹脂組成物を以下のように作成した。
（Ｉ）＜蛍光染料を含有する材料で層の一部が構成されている場合＞
【００７０】
参考例１〜６
表２記載の各成分を表２記載の組成割合でドライブレンドした後、径３０ｍｍφのダルメージ２段のスクリューを装備したベント付き単軸押出機［ナカタニ機械（株）製：ＶＳＫ−３０］を用い、シリンダー温度およびダイス温度２９０℃、並びにベント吸引度３０００Ｐａの条件でストランドを押出し、水浴で冷却した後、ペレタイザーでストランドカットを行いペレット化した。このペレットを熱風乾燥機により乾燥した後、以下実施例に示される成形を行った。但しサンプル記号「ＰＭＭＡ」および「ＰＯ」については、上記溶融混練を行わず、原料をそのまま乾燥および成形に供した。
【００７１】
【表２】
0004524032.tif 000003
【００７２】
表２の原料名欄に記載の各成分を示す記号は下記の通りである。
（熱可塑性樹脂）
ＰＣ：ビスフェノールＡとホスゲンから常法によって作られた粘度平均分子量１８,５００のポリカーボネート樹脂パウダー９９.７７重量部、ＳａｎｄｓｔａｂＰ−ＥＰＱ（サンド（Ｓａｎｄｏｚ）社製）０.０３重量部、およびペンタエリスリトールテトラステアレート０.２重量部からなる混合物（これら安定剤離型剤、および場合により着色剤を均一に予備混合し溶融押出してペレットを得た）。なお、ＰＣおよびＰＣからなる樹脂組成物については成形時の乾燥条件は１２０℃で５時間、シリンダー温度は３００℃、金型温度は１００℃とした。
ＰＭＭＡ：ポリメチルメタクリレート樹脂（旭化成工業（株）製  デルペット８０Ｎ）。なお、ＰＭＭＡおよびＰＭＭＡからなる樹脂組成物については成形時の乾燥条件は１００℃で５時間、シリンダー温度は２８０℃、金型温度は８０℃とした。
ＰＯ：環状ポリオレフィン樹脂（日本ゼオン（株）製  ゼオネックス  Ｅ４８Ｒ）。なお、ＰＯおよびＰＯからなる樹脂組成物については成形時の乾燥条件は１２０℃で５時間、シリンダー温度は３００℃、金型温度は１００℃とした。
（着色剤（蛍光染料））
ＦＲ：ペリレン系蛍光赤色染料（ＢＡＳＦ社製  ＬＵＭＯＧＥＮ  Ｆ  Ｒｅｄ３００）
ＦＹ：ペリレン系蛍光黄色染料（ＢＡＳＦ社製  ＬＵＭＯＧＥＮ  Ｆ  Ｙｅｌｌｏｗ０８３）
ＦＯ：ペリレン系蛍光橙色染料（ＢＡＳＦ社製  ＬＵＭＯＧＥＮ  Ｆ  Ｏｒａｎｇｅ２４０）
成形品は下記に示す方法により作成した。
【００７３】
実施例１
前述のポリカーボネート樹脂（ＰＣ（ＦＲ））およびポリカーボネート樹脂（ＰＣ）を１２０℃で５時間、各々熱風乾燥機で乾燥した後、シリンダー内径５０ｍｍφの射出装置を２基備えた多色成形可能な射出成形機（日精樹脂工業（株）製ＦＮ−８０００−３６ＡＴＮ）を使用して成形を行った。２基のうちの１基のシリンダーを使用して、図５に示す層（Ａ）を形成する成形品をシリンダー温度３００℃、金型温度１００℃、射出速度１５０ｍｍ／ｓｅｃで成形した。尚、かかる層（Ａ）を形成する成形品は、ゲート側の厚みが４.２ｍｍ、流動末端側の厚みが０.８ｍｍであり、かかる両端を結ぶ直線よりなる面（層（Ａ）面）に上に凸の面を描く形状となっている。一方その中央部には立体的パターンとして文字（ＴＣＬ）が付され、文字部は上記層（Ａ）面に対して＋１ｍｍ凸の厚みを有する形状となっている。
【００７４】
かかる成形を行った後、同成形機のコア側のプレートを入れ替えて層（Ｂ）の成形を行った。層（Ｂ）の成形は前記の層（Ａ）を形成する成形体を金型内（固定側）にインサートして行った。層（Ｂ）の成形は２基のうち残りの１基のシリンダーを使用して、シリンダー温度３００℃、金型温度１００℃、射出速度３００ｍｍ／ｓｅｃで層（Ｂ）を形成する樹脂を射出して行い、図６および図９に示す一体成形品（積層構造体）を得た。
【００７５】
層（Ｂ）の成形においては、金型を閉じた後真空ポンプ（日本真空技術（株）製ＵＬＶＡＣ  ＰＭＢ００６ＣＭメカニカルブースターおよびＥＣ８０３ロータリーポンプを組合わせたもの）を使用し、１０秒間排気を行った後成形した。尚、排気は金型キャビティ周囲に設けられたガス抜き用のクリアランスを通して行った。
【００７６】
また金型は同一の主金型を使用して、プレートの入れ替えのみを行う方式とした（図７および図８では、片方の流路は省略）。層（Ａ）および層（Ｂ）の成形ともにホットランナー（モールドマスターズ社製外部加熱方式）方式で、温度はともに３１０℃とした。かかるホットランナーのゲート径は３.５ｍｍφであった。
【００７７】
実施例２〜３
表３に示す材料とし、成形する材料に対応して上記乾燥条件、シリンダー温度、金型温度とした以外は、実施例１と同様に成形を行い、一体成形品（積層構造体）を得た。
【００７８】
【表３】
0004524032.tif 000004
【００７９】
表３から明らかなように、例えば、実施例１の場合、成形品の背面から白色蛍光灯（光源ａ）による光をあてると、成形品層（Ｂ）厚肉部側から層（Ｂ）薄肉部側に向かって淡い蛍光赤色から濃い蛍光赤色にグラデーションを有する色彩が得られるとともに、成形品内部に表現された文字が成形品全体に対して平面的に強調された優れた意匠性が得られる。
【００８０】
また、成形品の層（Ｂ）厚肉部側端面から冷陰極蛍光ランプ（光源ｃ）による光を常時照射による連続点灯すると、成形品内部に表現された文字が常時発光し、陰影が付与される。それにより成形品全体に対して文字が常時立体的に強調された優れた意匠性を得られる。
（ＩＩ）＜光高反射性を有する材料で層の一部が構成される場合＞
【００８１】
参考例７〜１０
表４記載の各成分を表４記載の組成割合でドライブレンドした後、径３０ｍｍφのダルメージ２段のスクリューを装備したベント付き単軸押出機［ナカタニ機械（株）製：ＶＳＫ−３０］を用い、シリンダー温度およびダイス温度２９０℃、並びにベント吸引度３０００Ｐａの条件でストランドを押出し、水浴で冷却した後、ペレタイザーでストランドカットを行いペレット化した。このペレットを熱風乾燥機により乾燥した後、以下実施例に示される成形を行った。
【００８２】
【表４】
0004524032.tif 000005
【００８３】
表４の原料名欄に記載の各成分を示す記号は下記の通りである。
（着色剤）
Ｒ：ペリノン系赤色染料（有本化学工業（株）製  Ｐｌａｓｔ  Ｒｅｄ  ８３１５）
Ｙ：キノリン系黄色染料（有本化学工業（株）製  Ｐｌａｓｔ  Ｙｅｌｌｏｗ  ８０５０）
（光高反射剤）
Ｔｉ：酸化チタン（石原産業（株）製  ＰＣ−３）
成形品は下記に示す方法により作成した。
【００８４】
実施例４〜６
表５に示す材料とし、成形する材料に対応して上記乾燥条件、シリンダー温度、金型温度とした以外は、実施例１と同様に成形を行い、一体成形品（積層構造体）を得た。
【００８５】
【表５】
0004524032.tif 000006
【００８６】
表５から明らかなように、例えば、実施例４の場合、成形品の層（Ｂ）厚肉部側面端部から冷陰極蛍光ランプ（光源ｃ）による光を常時照射による連続点灯すると、成形品内部に表現された文字部分では常時他の部分と異なる光の反射が生ずる。これにより成形品全体に対して文字が常時立体的に強調された優れた意匠性が得られる。
（ＩＩＩ）＜光拡散性を有する材料で層の一部が構成されている場合＞
【００８７】
参考例６、７、および１１〜１３
表６記載の各成分を表６記載の組成割合でドライブレンドした後、径３０ｍｍφのダルメージ２段のスクリューを装備したベント付き単軸押出機［ナカタニ機械（株）製：ＶＳＫ−３０］を用い、シリンダー温度およびダイス温度２９０℃、並びにベント吸引度３０００Ｐａの条件でストランドを押出し、水浴で冷却した後、ペレタイザーでストランドカットを行いペレット化した。このペレットを熱風乾燥機により乾燥した後、以下実施例に示される成形を行った。
【００８８】
【表６】
0004524032.tif 000007
【００８９】
表６の原料名欄に記載の各成分を示す記号は下記の通りである。
（光拡散剤）
Ｓ：シリコン系架橋粒子（ジーイー東芝シリコーン（株）製  トスパール１２０）
Ａ：アクリル系架橋粒子（積水化成品工業（株）製  テクポリマーＭＢＸ−５）Ｍ：無機系微粒子（日東紡績（株）製  硝子繊維  ＰＦＥ−３０１Ｓ）
成形品は下記に示す方法により作成した。
【００９０】
実施例７〜１０
表７に示す材料とし、成形する材料に対応して上記乾燥条件、シリンダー温度、金型温度とした以外は、実施例１と同様に成形を行い、一体成形品（積層構造体）を得た。
【００９１】
【表７】
0004524032.tif 000008
【００９２】
表７から明らかなように、例えば、実施例７の場合、成形品の背面からハロゲンランプ（光源ｂ）による光を当てると、成形品層（Ｂ）厚肉部側から層（Ｂ）薄肉部側に向かって赤色から橙色、黄色にグラデーションを有する色彩が得られるとともに、成形品内部に表現された文字が成形品全体に対して平面的に色抜きされた優れた意匠性が得られる。
【００９３】
また成形品の層（Ｂ）厚肉部側面端部から高輝度タイプの白色ＬＥＤ（光源ｄ）による光を照射・非照射の繰り返しによる連続点滅すると、成形品内部に表現された文字が拡散された光の中で文字の輪郭がややにじんだ状態で点滅して観察される。さらに文字は色抜けされた状態であるため、幻想的な感覚を生ずる優れた意匠性が得られる。
【００９４】
さらに、実施例１０に見られるように、成形品の層（Ｂ）薄肉部側面端部（光拡散材料からなる層（Ａ）の厚肉部側面端部面）から高輝度タイプの白色ＬＥＤ（光源ｄ）による光を照射・非照射の繰り返しによる連続点滅する光を当てると、面が均一な色の濃淡で点滅して光る。すなわち光拡散材料で層の一部が構成されている場合、光を当てる方向で全く異なる意匠性が得られる。
【００９５】
【発明の効果】
本発明は、審美性および意匠性に優れ、かつ光の照射や点滅により色調のグラデーション効果が強調されるとともに、明瞭な文字や図形の如き立体パターンが強調される装飾有機ガラス構造体であることから、その奏する工業的効果は極めて大である。
特に車輌用のガラス窓や内外装部品、各種電気・電子・ＯＡ機器のハウジング、パチンコやスロットマシーン等の電飾用パネルなど独創的な装飾性が要求される用途にきわめて適している。
【図面の簡単な説明】
【図１】本発明のシート状積層構造体の１例のシート面における直角断面の形状を示す模式図である。
【図２】［Ｉ］積層構造体の背面に光源を配置し、その意匠性を観察する際の模式図を示す側面図である。
【図３】本発明の有機ガラス構成体において［Ｉ］積層構造体の層（Ｂ）の厚肉部側面端部に光源部を配置しその意匠性を観察する際の模式図を示す側面図である。
【図４】本発明の有機ガラス構成体において［Ｉ］積層構造体の層（Ｂ）の薄肉部側面端部に光源部を配置しその意匠性を観察する際の模式図を示す側面図である。
【図５】実施例において使用した［Ｉ］積層構造体の層（Ａ）を形成する成形品形状の概要を模式的に表す斜視図である。この図５の積層構造体の場合、その上方もしくは下方の側面端部に光源部が配置される。
【図６】実施例において使用した［Ｉ］積層構造体の概要を模式的に表す側面図である。
【図７】層（Ａ）を成形した際の成形金型の模式図を示す側面図である。尚、固定側金型のホットランナー流路については層（Ｂ）用のものを省略している。
【図８】層（Ａ）の成形品をインサートし、層（Ｂ）を成形した際の成形金型の模式図を示す側面図である。尚、固定側金型のホットランナー流路については層（Ａ）用のものを省略している。
【図９】実施例において使用した［Ｉ］積層構造体の概要を模式的に表す正面図である。この図９は図の下方から上方に向かって色調が濃から淡に変化している態様を示すが、図面にはこの変化は作図上省略されている。
【符号の説明】
１    積層構造体本体
２    積層構造体層（Ａ）
３    積層構造体層（Ｂ）
４    積層構造体層（Ａ）における図柄の立体的パターン（かかる部分の厚みは層（Ａ）面に対して＋１ｍｍの厚みを増している）
Ｘ    観察方向（矢印）
Ｌ    光源
５    積層構造体本体の上下方向の長さ（２００ｍｍ）
６    積層構造体本体の厚み（５ｍｍ）
７    積層構造体本体層（Ｂ）のゲート部における厚み（０.８ｍｍ）
８    積層構造体本体層（Ａ）の下端部（流動末端部）における厚み（０.８ｍｍ）
９    図柄の立体的パターン部の長さ（７５ｍｍ）
１０  図柄の立体的パターン部の厚み（層（Ａ）面に対して＋１ｍｍ）
１１  積層構造体の層（Ａ）および層（Ｂ）の厚みが共に２.５ｍｍになる部分の位置（下端から５０ｍｍ）
１２  上記１１における層（Ａ）の厚み（２.５ｍｍ）
１３  固定側金型
１４  層（Ａ）用のコア側金型
１５  層（Ａ）用ホットランナー先端バルブ
１６  層（Ａ）用ホットランナー流路
１７  層（Ａ）用シリンダー
１８  層（Ａ）用樹脂の流れ
１９  可動側金型
２０  層（Ｂ）用ホットランナー先端バルブ
２１  層（Ｂ）用ホットランナー流路
２２  層（Ｂ）用シリンダー
２３  層（Ｂ）用樹脂の流れ
２４  層（Ｂ）用のコア側金型
【図１】
0004524032.tif 000009
【図２】
0004524032.tif 000010
【図３】
0004524032.tif 000011
【図４】
0004524032.tif 000012
【図５】
0004524032.tif 000013
【図６】
0004524032.tif 000014
【図７】
0004524032.tif 000015
【図８】
0004524032.tif 000016
【図９】
0004524032.tif 000017